(57)【要約】  ポリマー組成物の引掻抵抗性を改善するおよび／または熱膨張係数異方性を低減するために、タルクおよびウォラストナイトを含む鉱物充填剤がポリマー組成物中で使用される。【選択図】なし【特許請求の範囲】
【請求項１】
ポリマー組成物の引掻抵抗性を改善するおよび／または熱膨張係数異方性を低減するための、前記ポリマー組成物中でのタルクおよびウォラストナイトを含む鉱物充填剤の使用。
【請求項２】
ポリマー組成物の引掻抵抗性を改善するおよび／または熱膨張係数異方性を低減する方法であって、タルクおよびウォラストナイトを含む鉱物充填剤を前記ポリマー組成物に添加することを含む方法。
【請求項３】
前記鉱物充填剤中のタルクの質量とウォラストナイトの質量の比が、約１：４〜約４：１、例えば約１：２〜約２：１である、請求項１に記載の使用または請求項２に記載の方法。
【請求項４】
前記鉱物充填剤が、該鉱物充填剤中の非水性成分の合計質量を基準にして、約２５．０質量％〜約７５．０質量％、例えば、約４０．０質量％〜約６０．０質量％のタルク、および約２５．０質量％〜約７５．０質量％、例えば約４０．０質量％〜約６０．０質量％のウォラストナイトを含む、請求項１〜３のいずれか１項に記載の使用または方法。
【請求項５】
前記タルクが、セディグラフによって測定して約０．１μｍ〜約５．０μｍ、例えば約０．５μｍ〜約２．０μｍのｄ50を有し、および／またはウォラストナイトが、レーザー散乱によって測定して約１．０μｍ〜約１５．０μｍ、例えば約３．０μｍ〜約１０．０μｍのｄ50を有する、請求項１〜４のいずれか１項に記載の使用または方法。
【請求項６】
前記タルクが板状の粒子形態を有し、および／または前記ウォラストナイトが針形の粒子形態を有しており、前記ウォラストナイトが、約１．０μｍ〜約１５．０μｍ、例えば約３．０μｍ〜約１０．０μｍの平均粒径を有していてもよく、約２０．０μｍ〜約１００．０μｍ、例えば約４０．０μｍ〜約８０．０μｍの平均粒子長さを有していてもよい、請求項１〜５のいずれか１項に記載の使用または方法。
【請求項７】
前記鉱物充填剤が、有機結合剤、例えば、ステアリン酸もしくはその塩、パラフィン、グリセロールモノステアレート、ポリエチレングリコール、エチレン酢酸ビニル、酸性基を有する脂肪酸エステルコポリマーのブレンド、ポリオキシエチレンステアレート、プロピレングリコールモノステアレート、アルキルもしくはエステル変性シロキサン、アルカンスルホネート、またはそれらの混合物から選択される有機結合剤を含み、前記鉱物充填剤が、該鉱物充填剤中の非水性成分の合計質量を基準にして、約０．１質量％〜約５．０質量％の前記有機結合剤を含んでいてもよい、請求項１〜６のいずれか１項に記載の使用または方法。
【請求項８】
前記鉱物充填剤が、圧縮した造粒鉱物充填剤、例えば、レンガ状、ブリケット、ペレット、プレス成形品、成形品、プリフォーム、噴霧乾燥粉末、錠剤、集合体、ロッド、顆粒もしくは凝集体の形態の鉱物充填剤、またはそれらの混合物であり、前記圧縮した造粒鉱物充填剤が、ＩＳＯ  ７８７／１１による、約０．４ｇ／ｃｍ3〜約１．４ｇ／ｃｍ3のタップ密度を有していてもよい、請求項１〜７のいずれか１項に記載の使用または方法。
【請求項９】
前記鉱物充填剤が、実質的に乾燥しており、例えば、該鉱物充填剤の合計質量を基準にして、１．０質量％以下の水を含む、請求項１〜８のいずれか１項に記載の使用または方法。
【請求項１０】
前記ポリマー組成物が、ポリオレフィン、例えば、ポリプロピレン、熱可塑性ポリオレフィンまたはポリエチレン；ポリプロピレンコポリマー；ポリカーボネートアロイ；ポリアミドのうちの１種以上を含む、請求項１〜９のいずれか１項に記載の使用または方法。
【請求項１１】
ポリマー組成物用の鉱物充填剤であって、前記鉱物充填剤中の非水性成分の合計質量を基準にして：約２５．０質量％〜約７５．０質量％、例えば、約４０．０質量％〜約６０．０質量％のタルク；約２５．０質量％〜約７５．０質量％、例えば、約４０．０質量％〜約６０．０質量％のウォラストナイト；および約０．１質量％〜約１０．０質量％、例えば、約０．１質量％〜約５．０質量％、または約０．１質量％〜約０．９質量％、または約０．３質量％〜約０．７質量％の有機結合剤、例えば、グリセロールモノステアレートを含む鉱物充填剤。
【請求項１２】
請求項１１に記載の鉱物充填剤を含むポリマー組成物。
【請求項１３】
ポリマー組成物を含む、例えばポリマー組成物から形成された、製品、例えば自動車または電子用の構成要素であって、前記ポリマー組成物が、タルクおよびウォラストナイトを含む鉱物充填剤を含む、製品。
【請求項１４】
ポリマー組成物へのウォラストナイト含有鉱物充填剤の添加時に前記ポリマー組成物中へのウォラストナイトの組み入れを改善するための、前記ウォラストナイト含有鉱物充填剤中でのタルクの使用であって、例えば、前記ポリマー組成物への前記ウォラストナイト含有鉱物充填剤の添加が、前記ウォラストナイト含有鉱物充填剤との前記ポリマー組成物の押出しを含む、タルクの使用。
【請求項１５】
ウォラストナイト含有鉱物ブレンドの圧密性を改善するための、前記ウォラストナイト含有鉱物ブレンド中でのタルクの使用。
【発明の詳細な説明】
【技術分野】
【０００１】
本発明は、引掻抵抗性を改善し、熱膨張係数異方性を低減するための、ポリマー組成物中でのタルクおよびウォラストナイトを含む鉱物充填剤の使用、ポリマー組成物中へのウォラストナイトの組み入れを改善し、鉱物充填剤の圧密性（compactibility）を改善するための、ウォラストナイトを含む鉱物充填剤中でのタルクの使用、タルクおよびウォラストナイトを含む鉱物充填剤、そのような鉱物充填剤を含むポリマー組成物、ならびにそのようなポリマー組成物から形成された製品を対象とする。
【背景技術】
【０００２】
鉱物充填剤は、ポリマー組成物の電気的、物理的、機械的、熱的または光学的性質を改変、増強または調整するために機能性充填剤としてポリマー組成物に添加される。鉱物充填剤はまた、例えばインクまたは塗料中に増量充填剤としてポリマー組成物に添加されてもよい。例えば、タルク充填剤は、典型的には剛性を与えるためにポリマー組成物に添加され、ウォラストナイト充填剤は、典型的には強度を与えるためにポリマー組成物に添加される。
【発明の概要】
【０００３】
第１の態様によると、本発明は、ポリマー組成物の引掻抵抗性を改変する、例えば、改善する、および／または熱膨張係数異方性を改変する、例えば、低減するための、ポリマー組成物中でのタルクおよびウォラストナイトを含む鉱物充填剤の使用を対象とする。
第２の態様によると、本発明は、ポリマー組成物の引掻抵抗性を改変する、例えば、改善する、および／または熱膨張係数異方性を改変する、例えば低減する方法であって、タルクおよびウォラストナイトを含む鉱物充填剤をポリマー組成物に添加することを含む方法を対象とする。
第３の態様によると、本発明はポリマー組成物用の鉱物充填剤であって、鉱物充填剤中の非水性成分の合計質量を基準にして、約２５．０質量％〜約７５．０質量％、例えば、約４０．０質量％〜約６０．０質量％のタルク；約２５．０質量％〜約７５．０質量％、例えば、約４０．０質量％〜約６０．０質量％のウォラストナイト；および約０．１質量％〜約１０．０質量％、例えば、約０．１質量％〜約５．０質量％、または約０．１質量％〜約１．０質量％、または約０．１質量％〜約０．９質量％、または約０．３質量％〜約０．７質量％の有機結合剤を含む鉱物充填剤を対象とする。
第４の態様によると、本発明は、本発明の第３の態様による鉱物充填剤を含むポリマー組成物を対象とする。
【０００４】
第５の態様によると、本発明は、タルクおよびウォラストナイトを含む鉱物充填剤を含むポリマー組成物を含む、例えば、それから形成された、例えば、自動車構成要素である、製品を対象とする。
第６の態様によると、本発明は、ポリマー組成物へのウォラストナイト含有鉱物充填剤の添加時にポリマー組成物中へのウォラストナイトの組み入れを改変する、例えば、改善または増加させるための、ウォラストナイト含有鉱物充填剤中でのタルクの使用を対象とする。
第７の態様によると、本発明は、ポリマー組成物へのウォラストナイト含有鉱物充填剤の添加時のポリマー組成物中へのウォラストナイトの組み入れを改変する、例えば、改善または増加させる方法であって、ウォラストナイト含有鉱物充填剤にタルクを添加することを含む方法を対象とする。
第８の態様によると、本発明は、ウォラストナイト含有鉱物ブレンドの圧密性を改変する、例えば改善または増加させるための、ウォラストナイト含有鉱物ブレンド中でのタルクの使用を対象とする。
第９の態様によると、本発明は、ウォラストナイト含有鉱物ブレンドの圧密性を改変する、例えば改善または増加させる方法であって、ウォラストナイト含有鉱物ブレンドにタルクを添加することを含む方法を対象とする。
【図面の簡単な説明】
【０００５】
【図１】実施例に記載の幾つかの組成物の引掻抵抗性を要約するプロットである。
【図２】実施例に記載の幾つかの組成物の引掻抵抗性を要約するプロットである。
【図３】実施例に記載の幾つかの組成物の線熱膨張係数異方性を要約するプロットである。
【発明を実施するための形態】
【０００６】
驚いたことに、ポリマー組成物に、タルクおよびウォラストナイトを含む鉱物充填剤を添加すると、ポリマー組成物の引掻抵抗性を改善し、熱膨張係数異方性を低減し得ることがわかった。ウォラストナイト含有鉱物充填剤へタルクを添加すると、ウォラストナイト含有鉱物充填剤の圧密性を改善（例えば、増加）することができ、ポリマー組成物へのウォラストナイト含有鉱物充填剤の添加時にポリマー組成物中へのウォラストナイトの組み入れを改善する（例えば、増加させる）ことができることもわかった。
【０００７】
タルク
本明細書および添付された特許請求の範囲の全体にわたって、用語「タルク」は、ケイ酸マグネシウム鉱物、または鉱物の緑泥石（すなわちケイ酸マグネシウムアルミニウム）、またはその２種の、任意に他の鉱物、例えばドロマイトおよび／またはマグネサイトを伴う混合物、またはさらに、滑石としても知られる合成タルクのいずれかを指す。
タルクは微粉化タルクであってもよい。タルクは単峰性粒度分布を有していてもよい。タルクは、多峰性粒度分布、例えば、二峰性粒度分布を有していてもよい。タルクは陽イオン性タルクであってもよい。タルクは、微粉化タルク、単峰性タルク、二峰性タルク、陽イオン性タルクまたはその混合物のうちの１種以上を含んでもよい。
タルクは板状の粒子形態を有していてもよい。
本明細書において言及する粒度特性は、Ｍｉｃｒｏｍｅｒｉｔｉｃｓ  Ｉｎｓｔｒｕｍｅｎｔｓ  Ｃｏｒｐｏｒａｔｉｏｎ，  Ｎｏｒｃｒｏｓｓ，  Ｇｅｏｒｇｉａ，  ＵＳＡ（ web-site:www.micromeritics.com）によって供給される「Ｍｉｃｒｏｍｅｒｉｔｉｃｓ  Ｓｅｄｉｇｒａｐｈ  ５１００装置」とも本明細書では称されるＳｅｄｉｇｒａｐｈ  ５１００機を使用して、水性媒体中での完全分散状態の粒状充填剤または材料の沈降によって周知の方式で測定することができる。そのような機械は、当業界で「球相当径（equivalent spherical diameter）」（ｅ．ｓ．ｄ）と称される大きさが所与のｅ．ｓ．ｄ値未満である粒子の測定値および累積質量パーセントのプロットを提供する。平均粒度ｄ50は、そのｄ50値未満の球相当径を有する粒子が５０質量％である、この方法で求められた粒子ｅ．ｓ．ｄの値である。ｄ98、ｄ90およびｄ10は、ｄ98、ｄ90またはｄ10値未満の球相当径を有する粒子がそれぞれ９８質量％、９０質量％および１０質量％である、この方法で測定された粒子ｅ．ｓ．ｄの値である。
【０００８】
粒度特性はまた、湿式Ｍａｌｖｅｒｎレーザー散乱（標準ＩＳＯ  １３３２０−１）によって測定されてもよい。この技法において、粉末、懸濁液および乳剤中の粒子の大きさは、Ｍｉｅ理論の適用を基準にしてレーザー光線の回折を使用して測定することができる。そのような機械、例えばＭａｌｖｅｒｎ  Ｍａｓｔｅｒｓｉｚｅｒ  Ｓ（Ｍａｌｖｅｒｎ  ｉｎｓｔｒｕｍｅｎｔｓによって供給される）は、当業界で「球相当径」（ｅ．ｓ．ｄ）と称される大きさが所与のｅ．ｓ．ｄ値未満である粒子の測定値および累積体積パーセントのプロットを提供する。平均粒度ｄ50は、、ｄ50値未満の球相当径を有する粒子が５０体積％である、この方法で測定された粒子ｅ．ｓ．ｄの値である。誤解を回避するために記すと、レーザー光散乱を使用する粒度の測定は、上で言及した沈降法と等価な方法ではない。
【０００９】
本明細書において使用される場合、用語「ラメラリティ指数（lamellarity index）」は以下の比によって定義される：
【数１】
2021527151.tif 000002
式中、「ｄ平均」は、湿式Ｍａｌｖｅｒｎレーザー散乱（標準ＡＦＮＯＲ  ＮＦＸ１１−６６６またはＩＳＯ  １３３２９−１）による粒度測定によって得られる平均粒度（ｄ50）の値であり、「ｄ50」は、下記のようにセディグラフ（標準ＡＦＮＯＲ  Ｘ１１−６８３またはＩＳＯ  １３３１７−３）を使用して、沈降によって得られるメジアン径の値である。G. Baudet and J. P. Rona, Ind. Min. Mines et Carr. Les techn. June, July 1990, pp 55-61による論文を参照することができ、この指数は、粒子の最大寸法と最小寸法の平均比と相関することを示す。
本明細書において使用される「形態係数（shape factor）」は、変動する大きさおよび形態の粒子の集団の粒径と粒子厚さの比の指標であり、参照により本明細書に組み入れられる、米国特許第５，５７６，６１７号に記載の電気伝導率法、装置および式を使用して測定される。形態係数を測定するための技法が、６１７号特許にさらに記述されているように、試験する配向した粒子の水性懸濁液組成物の電気伝導率は、組成物を容器に流しながら測定される。電気伝導率の測定は、容器の１つの方向に沿って、および第１の方向に対して横切る容器の別の方向に沿って得られる。２つの導電率測定の間の差を使用して、試験する粒状材料の形態係数が測定される。
【００１０】
タルクは、約１５．０μｍ以下、例えば、約１０．０μｍ以下、または約５．０μｍ以下、または約３．０μｍ以下、または約２．０μｍ以下、または約１．５μｍ以下のｄ50（セディグラフによって測定）を有していてもよい。タルクは、約０．０５μｍ以上、例えば、または約０．１μｍ以上、または約０．５μｍ以上のｄ50（セディグラフによる）を有していてもよい。タルクは、０．０５μｍ〜約１５．０μｍ、例えば、約０．１μｍ〜約１０．０μｍ、または約０．１μｍ〜約５．０μｍ、または約０．５μｍ〜約３．０μｍ、または約０．５μｍ〜約２．０μｍ、または約０．５μｍ〜約１．５μｍ、例えば、約１．０μｍ、または約１．１μｍのｄ50（セディグラフによる）を有していてもよい。タルクは、または約０．８μｍ〜約２．０μｍ、または約０．９μｍ〜約１．９μｍ、または約１．０μｍ〜約１．６μｍ、または約１．１μｍ〜約１．５μｍ、または約１．２μｍ〜約１．４μｍのｄ50（セディグラフによって測定）を有していてもよい。
【００１１】
タルクは、約２０．０μｍ以下、例えば、約１５．０μｍ以下、または約１０．０μｍ以下、または約８．０μｍ以下、または約６．０μｍ以下、または約５．０μｍ以下、または約４．０μｍ以下のｄ50（レーザー回折によって測定）を有していてもよい。タルクは、約０．０５μｍ以上、例えば、または約０．１μｍ以上、または約０．５μｍ以上、または１．０μｍ以上、または約２．０μｍ以上、または約３．０μｍ以上、または約４．０μｍ以上のｄ50（レーザー回折によって）を有していてもよい。タルクは、０．０５μｍ〜約２０．０μｍ、例えば、約０．１μｍ〜約１５．０μｍ、または約０．１μｍ〜約１０．０μｍ、または約０．５μｍ〜約１０．０μｍ、または約０．５μｍ〜約８．０μｍ、または約１．０μｍ〜約６．０μｍ、または約２．０μｍ〜約８．０μｍ、または約２．０μｍ〜約６．０μｍ、または約３．０μｍ〜約６．０μｍ、または約３．０μｍ〜約５．０μｍ、または約４．０μｍ〜約６．０μｍ、例えば、約３．９μｍ、約４．０μｍ、約５．０μｍのｄ50（レーザー回折による）を有していてもよい。タルクは、約３．０μｍ〜約４．５μｍ、または約３．５μｍ〜約４．５μｍ、または約３．７μｍ〜約４．３μｍのｄ50（レーザー回折によって測定）を有していてもよい。
タルクは、約１５．０μｍ以下、例えば、約１０．０μｍ以下、または約８５．０μｍ以下、または約５．０μｍ以下、または約４．０μｍ以下のｄ95（セディグラフによって測定）を有していてもよい。タルクは、約０．１μｍ以上、例えば、または約０．５μｍ以上、または約１．０μｍ以上、または約２．０μｍ以上、または約３．０μｍ以上のｄ95（セディグラフによって）を有していてもよい。タルクは、０．１μｍ〜約１５．０μｍ、例えば、約０．１μｍ〜約８．０μｍ、または約０．５μｍ〜約５．０μｍ、または約１．０μｍ〜約５．０μｍ、または約２．０μｍ〜約５．０μｍ、または約３．０μｍ〜約４．０μｍ、例えば、約３．４μｍのｄ95（セディグラフによる）を有していてもよい。
【００１２】
タルクは、約２０．０μｍ以下、例えば、約１５．０μｍ以下、または約１０．０μｍ以下、または約９．０μｍ以下、または約８．０μｍ以下のｄ95（レーザー回折によって測定）を有していてもよい。タルクは、０．１μｍ以上、例えば、または約０．５μｍ以上、または１．０μｍ以上、または約２．０μｍ以上、または約３．０μｍ以上、または約４．０μｍ以上、または約５．０μｍ以上、または約６．０μｍ以上、または約７．０μｍ以上のｄ95（レーザー回折によって）を有していてもよい。タルクは、０．１μｍ〜約２０．０μｍ、例えば、約０．５μｍ〜約１５．０μｍ、または約０．５μｍ〜約１０．０μｍ、または約１．０μｍ〜約１０．０μｍ、または約２．０μｍ〜約１０．０μｍ、または約３．０μｍ〜約１０．０μｍ、または約４．０μｍ〜約１０．０μｍ、または約５．０μｍ〜約１０．０μｍ、または約６．０μｍ〜約９．０μｍ、または約７．０μｍ〜約９．０μｍ、または約７．０μｍ〜約８．０μｍ、例えば、約７．０μｍ、または約８．０μｍ、または約７．８μｍのｄ95（レーザー回折による）を有していてもよい。
【００１３】
タルクは、１５以上、例えば、２０以上、または３０以上、または４０以上、または５０以上、または６０以上、または７０以上、例えば、８０以上または９０以上の形態係数を有していてもよい。ある実施形態において、タルク粒子は、１５０以下、例えば１３０以下、例えば１１０以下の形態係数を有する。ある実施形態において、形態係数は、１５〜１５０、または１５〜１３０、または１５〜１１０、または３０〜１５０、または３０〜１３０、または３０〜１１０、または４０〜１５０、または４０〜１３０、または４０〜１１０、または７０〜１５０、または７０〜１３０または７０〜１１０である。そのような実施形態において、タルクは、約１５．０μｍ以下、例えば、約１０．０μｍ以下、または約５．０μｍ以下、例えば、約０．５〜５．０μｍ、約１．０〜４．０μｍ、約１．０〜３．０μｍのｄ50（セディグラフによって測定）を有していてもよい。
【００１４】
タルクは、少なくとも約２．２、例えば、少なくとも約２．４、または少なくとも約２．６、または少なくとも約２．８のラメラリティ指数を有していてもよい。ある実施形態において、タルクは、約５．０以下、例えば、約４．０以下、または約３．０以下のラメラリティ指数を有する。ある実施形態において、タルクは、約２．２〜約５．０、例えば、約２．２〜約４．０、または約２．２〜約３．０、例えば、約２．４〜約４．０、または約２．４〜約３．０、または約２．６〜約４．０、または約２．６〜約３．０、または約２．８〜約４．０または約２．８〜約３．０、例えば、約２．９のラメラリティ指数を有する。そのような実施形態において、タルクは、約１５．０μｍ以下、例えば、約１０．０μｍ以下、または約５．０μｍ以下、例えば、約０．０５〜５．０μｍ、または約０．１〜４．０μｍ、または約０．５〜２．０μｍのｄ50（セディグラフによって測定）を有していてもよい。
鉱物充填剤は、鉱物充填剤中の非水性成分の合計質量を基準にして、約９０．０質量％以下、例えば、約８５．０質量％以下、または約８０．０質量％以下、または約７５．０質量％以下、または約７０．０質量％以下、または約６５．０質量％以下、または約６０．０質量％以下、または約５５．０質量％以下、または約５０．０質量％以下、または約４５．０質量％以下、または約４０．０質量％以下、または約３５．０質量％以下、または約３０．０質量％以下、または約２５．０質量％以下、または約２０．０質量％以下、または約１５．０質量％以下、または約１０．０質量％以下のタルクを含んでもよい。鉱物充填剤は、鉱物充填剤中の非水性成分の合計質量を基準にして、約１０．０質量％以上、例えば、約１５．０質量％以上、または約２０．０質量％以上、または約２５．０質量％以上、または約３０．０質量％以上、または約３５．０質量％以上、または約４０．０質量％以上、または約４５．０質量％以上、または約５０．０質量％以上、または約５５．０質量％以上、または約６０．０質量％以上、または約６５．０質量％以上、または約７０．０質量％以上、または約７５．０質量％以上、または約８０．０質量％以上、または約８５．０質量％以上、または約９０．０質量％以上のタルクを含んでもよい。鉱物充填剤は鉱物充填剤中の非水性成分の合計質量を基準にして、約１０．０質量％〜約９０．０質量％、例えば、約２５．０質量％〜約７５．０質量％、または約４０．０質量％〜約６０．０質量％、または約４５．０質量％〜約５５．０質量％のタルクを含んでもよい。
【００１５】
ウォラストナイト
本明細書および添付された特許請求の範囲の全体にわたって、用語「ウォラストナイト」は、カルシウムを置換する少量の鉄、マグネシウムおよび／またはマンガンを含んでいてもよいイノケイ酸カルシウム鉱物（ＣａＳｉＯ3）を指す。ウォラストナイトはまた、ガーネット、ベスブ石、透輝石、透角閃石、緑簾石、斜長石、長石、輝石および方解石などの随伴鉱物（associated mineral）を含んでいてもよい。
ウォラストナイトは細かく分割されたウォラストナイトであってもよい。ウォラストナイトは単峰性粒度分布を有していてもよい。ウォラストナイトは、多峰性粒度分布、例えば、二峰性粒度分布を有していてもよい。
【００１６】
ウォラストナイトは、約２０．０μｍ以下、例えば、約１５．０μｍ以下、または約１０．０μｍ以下、または約９．０μｍ以下、または約８．０μｍ以下のｄ50（レーザー散乱によって測定）を有していてもよい。ウォラストナイトは、約０．１μｍ以上、例えば、または約１．０μｍ以上、または約３．０μｍ以上、または約５．０μｍ以上、または約６．０μｍ以上のｄ50（レーザー散乱による）を有していてもよい。ウォラストナイトは、０．１μｍ〜約２０．０μｍ、例えば、約１．０μｍ〜約１５．０μｍ、または約３．０μｍ〜約１０．０μｍ、または約５．０μｍ〜約９．０μｍ、または約６．０μｍ〜約８．０μｍ、例えば、約７．０μｍのｄ50（レーザー散乱による）を有していてもよい。
ウォラストナイトは針形（すなわち、針状）の粒子形態を有していてもよい。
ウォラストナイトは、約２０．０μｍ以下、例えば、約１５．０μｍ以下、または約１０．０μｍ以下の平均粒径を有していてもよい。ウォラストナイトは、約０．５μｍ以上、例えば、約１．０μｍ以上、または約３．０μｍ以上の平均粒径を有していてもよい。ウォラストナイトは、約０．５μｍ〜約２０．０μｍ、例えば、約１．０μｍ〜約１５．０μｍ、または約３．０μｍ〜約１０．０μｍの平均粒径を有していてもよい。
【００１７】
平均粒子長さは走査電子顕微鏡検査（ＳＥＭ）を使用して測定することができる。ウォラストナイトは、約１５０．０μｍ以下、例えば、約１００．０μｍ以下、または約８０．０μｍ以下の平均粒子長さを有していてもよい。ウォラストナイトは、約１０．０μｍ以上、例えば、約２０．０μｍ以上、または約３０．０μｍ以上、または約４０．０μｍ以上の平均粒子長さを有していてもよい。ウォラストナイトは、約１０．０μｍ〜約１５０．０μｍ、例えば、約２０．０μｍ〜約１００．０μｍ、または約３０．０μｍ〜約８０．０μｍ、または約４０．０μｍ〜約８０．０μｍの平均粒径を有していてもよい。
鉱物充填剤は、鉱物充填剤中の非水性成分の合計質量を基準にして、約９０．０質量％以下、例えば、約８５．０質量％以下、または約８０．０質量％以下、または約７５．０質量％以下、または約７０．０質量％以下、または約６５．０質量％以下、または約６０．０質量％以下、または約５５．０質量％以下、または約５０．０質量％以下、または約４５．０質量％以下、または約４０．０質量％以下、または約３５．０質量％以下、または約３０．０質量％以下、または約２５．０質量％以下、または約２０．０質量％以下、または約１５．０質量％以下、または約１０．０質量％以下のウォラストナイトを含んでもよい。鉱物充填剤は、鉱物充填剤中の非水性成分の合計質量を基準にして、約１０．０質量％以上、例えば、約１５．０質量％以上、または約２０．０質量％以上、または約２５．０質量％以上、または約３０．０質量％以上、または約３５．０質量％以上、または約４０．０質量％以上、または約４５．０質量％以上、または約５０．０質量％以上、または約５５．０質量％以上、または約６０．０質量％以上、または約６５．０質量％以上、または約７０．０質量％以上、または約７５．０質量％以上、または約８０．０質量％以上、または約８５．０質量％以上、または約９０．０質量％以上のウォラストナイトを含んでもよい。鉱物充填剤は、鉱物充填剤中の非水性成分の合計質量を基準にして、約１０．０質量％〜約９０．０質量％、例えば、約２５．０質量％〜約７５．０質量％、または約４０．０質量％〜約６０．０質量％、または約４５．０質量％〜約５５．０質量％のウォラストナイトを含んでもよい。
【００１８】
有機結合剤
鉱物充填剤は有機結合剤を含んでもよい。有機結合剤は、ステアリン酸もしくはその塩、パラフィン、グリセロールモノステアレート、ポリエチレングリコール、エチレン酢酸ビニル、酸性基を有する脂肪酸エステルコポリマーのブレンド、ポリオキシエチレンステアレート、プロピレングリコールモノステアレート、アルキルもしくはエステル変性シロキサン、アルカンスルホネート、またはその混合物から選択されてもよい。ステアリン酸塩は、ステアリン酸マグネシウムまたはステアリン酸亜鉛から選択されてもよい。
【００１９】
鉱物充填剤は、鉱物充填剤中の非水性成分の合計質量を基準にして、約１０．０質量％以下、例えば、約９．０質量％以下、または約８．０質量％以下、または約７．０質量％以下、または約６．０質量％以下、または約５．０質量％以下、または約４．０質量％以下、または約３．０質量％以下、または約２．０質量％以下、または約１．０質量％以下、または約０．９質量％以下、または約０．８質量％以下、または約０．７質量％以下、または約０．６質量％以下、または約０．５質量％以下の有機結合剤を含んでもよい。鉱物充填剤は、鉱物充填剤中の非水性成分の合計質量を基準にして、約０．０５質量％以上、例えば、約０．１質量％以上、または約０．３質量％以上、または約０．４質量％以上、または約０．５質量％以上の有機結合剤を含んでもよい。鉱物充填剤は、鉱物充填剤中の非水性成分の合計質量を基準にして、約０．０５質量％〜約１０．０質量％、例えば、約０．１質量％〜約７．０質量％、または約０．１質量％〜約５．０質量％、または約０．０５質量％〜約１．０質量％、または約０．１質量％〜約１．０質量％、または約０．０５質量％〜約０．９質量％、または約０．１質量％〜約０．９質量％、または約０．５質量％〜約０．９質量％、または約０．１質量％〜約０．５質量％、または約０．３質量％〜約０．７質量％、または約０．４質量％〜約０．６質量％の有機結合剤を含んでもよい。
【００２０】
鉱物充填剤
鉱物充填剤は、典型的にはタルクおよびウォラストナイトの両方を含み、有機結合剤を含んでもよい。鉱物充填剤はさらに水を含んでもよい。
鉱物充填剤中のタルクの質量とウォラストナイトの質量の比は、約４：１以下、例えば、約３：１以下、または約２：１以下、または約３：２以下、または約１：１以下であってもよい。鉱物充填剤中のタルクの質量とウォラストナイトの質量の比は、約１：４以上、例えば、約１：３以上、または約１：２以上、または約２：３以上、または約１：１以上の比であってもよい。鉱物充填剤中のタルクの質量とウォラストナイトの質量の比は、約１：４〜約４：１、例えば、約１：３〜約３：１、または約１：２〜約２：１、または約２：３〜約３：２であってもよい。鉱物充填剤中のタルクの質量とウォラストナイトの質量の比は、約１：１であってもよい。
鉱物充填剤は、鉱物充填剤中の非水性成分の合計質量を基準にして、約２５．０質量％〜約７５．０質量％のタルクおよび約２５．０質量％〜約７５．０質量％のウォラストナイト、例えば約４０．０質量％〜約６０．０質量％のタルクおよび約４０．０質量％〜約６０．０質量％のウォラストナイト、または約４５．０質量％〜約５５．０質量％のタルクおよび約４５．０質量％〜約５５．０質量％のウォラストナイトを含んでもよい。
【００２１】
鉱物充填剤は、鉱物充填剤中の非水性成分の合計質量を基準にして、約２５．０質量％〜約７５．０質量％のタルク、約２５．０質量％〜約７５．０質量％のウォラストナイトおよび約０．１質量％〜約１０．０質量％の有機結合剤、例えば約４０．０質量％〜約６０．０質量％のタルク、約４０．０質量％〜約６０．０質量％のウォラストナイトおよび約０．１質量％〜約７．０質量％の有機結合剤、または約４５．０質量％〜約５５．０質量％のタルク、約４５．０質量％〜約５５．０質量％のウォラストナイトおよび約０．１質量％〜約５．０質量％の有機結合剤を含んでもよい。
鉱物充填剤は、鉱物充填剤中の非水性成分の合計質量を基準にして、約２５．０質量％〜約７５．０質量％、例えば約４０．０質量％〜約６０．０質量％のタルク；約２５．０質量％〜約７５．０質量％、例えば約４０．０質量％〜約６０．０質量％のウォラストナイト；および約０．１質量％〜約１０．０質量％、例えば、約０．１質量％〜約５．０質量％、または約０．１質量％〜約１．０質量％、または約０．１質量％〜約０．９質量％、または約０．３質量％〜約０．７質量％の有機結合剤を含んでもよい。鉱物充填剤は、鉱物充填剤中の非水性成分の合計質量を基準にして、約４５．０質量％〜約５５．０質量％のタルク；約４５．０質量％〜約５５．０質量％のウォラストナイト；および約０．３質量％〜約０．７質量％の有機結合剤、例えば、グリセロールモノステアレートを含んでもよい。
【００２２】
鉱物充填剤は実質的に乾燥していてもよい。例えば、鉱物充填剤は、鉱物充填剤の合計質量を基準にして、約１．０質量％以下の水を含んでいてもよい。
鉱物充填剤は圧縮した鉱物充填剤であってもよい。鉱物充填剤は、造粒（granulated）鉱物充填剤であってもよい。鉱物充填剤は圧縮した造粒鉱物充填剤であってもよい。圧縮した造粒鉱物充填剤は、レンガ状、ブリケット、ペレット、プレス成形品（pressing）、成形品（mould）、プリフォーム、噴霧乾燥粉末、錠剤、集合体、ロッド、顆粒もしくは凝集体の形態、またはそれらの任意の混合物である鉱物充填剤であってもよい。
圧縮した造粒鉱物充填剤は、約２．０ｇ／ｃｍ3以下、例えば、約１．８ｇ／ｃｍ3以下、または約１．６ｇ／ｃｍ3以下、または約１．４ｇ／ｃｍ3以下、または約１．２ｇ／ｃｍ3以下のＩＳＯ  ７８７／１１によるタップ密度を有していてもよい。圧縮した造粒鉱物充填剤は、約０．４ｇ／ｃｍ3以上、または約０．６ｇ／ｃｍ3以上、または約０．８ｇ／ｃｍ3以上の、ＩＳＯ  ７８７／１１によるタップ密度を有していてもよい。圧縮した造粒鉱物充填剤は、約０．４ｇ／ｃｍ3〜約２．０ｇ／ｃｍ3、例えば、約０．６ｇ／ｃｍ3〜約１．６ｇ／ｃｍ3、または約０．６ｇ／ｃｍ3〜約１．４ｇ／ｃｍ3、または約０．８ｇ／ｃｍ3〜約１．２ｇ／ｃｍ3の、ＩＳＯ  ７８７／１１によるタップ密度を有していてもよい。
【００２３】
圧縮した造粒鉱物充填剤は、撹拌槽中で有機結合剤、タルクおよびウォラストナイトおよび任意に水を配合し、続いて得られた混合物をペレット化することにより生成されてもよい。混合物を造粒する方法は水を４０質量％まで添加することを含んでもよい。混合物はＫａｈｌプレス中で造粒されてもよい。当業者に公知の標準ペレット化技法が用いられてもよい。方法は、加熱によるペレット化の前または後のいずれかに、混合物を乾燥することを含んでもよい。方法は、水およびタルクおよびウォラストナイトと混合する前に、有機結合剤を加熱することを含んでもよい。方法は、タルクおよびウォラストナイトと混合する前に、加熱した水に有機結合剤を添加することを含んでもよい。有機結合剤は、タルクおよびウォラストナイトと混合する前に、水と予備混合されてもよく、表面試剤は有機結合剤および水の混合物に対して添加されてもよい。
【００２４】
ポリマー組成物
ポリマー組成物は典型的には１種以上のポリマーを含む。ポリマー組成物は１種以上のポリオレフィン（例えば１種以上のポリアルケン）を含んでもよい。ポリマー組成物は１種以上の熱可塑性ポリオレフィンを含んでもよい。ポリマー組成物はポリエチレンを含んでもよい。ポリマー組成物はポリプロピレンを含んでもよい。ポリマー組成物は、１種以上のポリアミド、例えば、ＰＡ６、ＰＡ６６、ＰＡ１１、ＰＡ１２および／またはＰＡ４６を含んでもよい。ポリマー組成物は、１種以上のポリエステルまたは１種以上のポリエステル系ブレンド、例えば、ポリカーボネート、ポリカーボネート・アクリロニトリル・ブタジエン・スチレン（ＰＣ／ＡＢＳ）、および／または、ポリカーボネートポリブチレンテレフタレート（ＰＣ／ＰＢＴ）を含んでもよい。ポリマー組成物は、１種以上のスチレンポリマー、例えば、アクリロニトリル・ブタジエン・スチレン（ＡＢＳ）および／またはポリスチレンを含んでもよい。ポリマー組成物は１種以上のコポリマーを含んでもよい。ポリマー組成物はポリプロピレンコポリマーを含んでもよい。ポリマー組成物はエチレン−オクテンコポリマーを含んでもよい。ポリマー組成物はポリマーブレンド、例えば相溶性のポリマーブレンドまたは混和性のポリマーブレンドを含んでもよい。ポリマー組成物は１種以上の多相コポリマーを含んでもよい。ポリマー組成物は１種以上のポリマーアロイを含んでもよい。ポリマー組成物は１種以上のポリカーボネートアロイを含んでもよい。
【００２５】
ある実施形態において、ポリマー組成物は１種以上の熱可塑性ポリオレフィンを含む。
ある実施形態において、ポリマー組成物はポリプロピレンを含む。ある実施形態において、ポリマー組成物はポリプロピレンコポリマーを含む。
ポリマー組成物は、１種以上のポリマーを鉱物充填剤と配合することによって作製されてもよい。配合それ自体は、高分子加工および製造の当業者によく知られている技法であり、溶融状態のポリマーおよび任意選択の添加剤を混合および／またはブレンドすることによってプラスチック配合物を調製することからなる。配合が、構成要素が溶解する温度未満で行われるブレンドまたは混合過程とは異なることは当業界で理解される。配合は、例えば、マスターバッチ組成物を形成するために使用されてもよい。配合は、例えば、さらなるポリマー組成物を形成するためにポリマーにマスターバッチ組成物を添加することを含んでもよい。
【００２６】
ポリマー組成物は、例えば、押出されてもよい。例えば、配合は、スクリュー、二軸スクリュー、コンパウンダー、例えば、Ｂａｋｅｒ  Ｐｅｒｋｉｎｓ２５ｍｍ二軸スクリューコンパウンダーを使用して実行されてもよい。例えば、配合は、多重ロールミル、例えば二本ロールミルを使用して実行されてもよい。例えば、配合はコニーダーまたは密閉式混合機を使用して実行されてもよい。本明細書において開示した方法は、例えば、圧縮成形または射出成形を含んでもよい。ポリマー、および／または鉱物充填剤、および／または、任意選択の添加剤は予備混合されて、単一ホッパーから供給されてもよい。
例えば、結果として得られた溶融物は、例えば、水浴中で冷却されて、次いでペレット化されてもよい。結果として得られた溶融物はカレンダー加工されてシートまたはフィルムを形成してもよい。
ポリマー組成物から所望の形または物品が成形されてもよい。ポリマー組成物の成形は、例えば、組成物を加熱して軟化することを含んでもよい。ポリマー組成物は、例えば、成形（例えば、圧縮成形、射出成形、延伸ブロー成形、射出ブロー成形、オーバーモールディング）押出し、注型または熱成形により成形されてもよい。
ポリマー組成物は、ポリマー組成物の合計質量を基準にして、約５０質量％以下、例えば、約４０質量％以下、または約３０質量％以下、または約２５質量％以下、または約２０質量％以下の鉱物充填剤を含んでもよい。ポリマー組成物は、ポリマー組成物の合計質量を基準にして、約１質量％以上、例えば、約５質量％以上、または約１０質量％以上、または約１５質量％以上、または約２０質量％以上の鉱物充填剤を含んでもよい。ポリマー組成物は、ポリマー組成物の合計質量を基準にして、約１質量％〜約５０質量％、例えば、約５質量％〜約４０質量％、または約５質量％〜約３０質量％、または約１０質量％〜約３０質量％、または約１５質量％〜約２５質量％の鉱物充填剤を含んでもよい。ポリマー組成物は、ポリマー組成物の合計質量を基準にして、約２０質量％の鉱物充填剤を含んでもよい。
【００２７】
ポリマー組成物は、ポリマー組成物の合計質量を基準にして、約５０質量％以下、例えば、約４０質量％以下、または約３０質量％以下、または約２５質量％以下、または約２０質量％以下のタルクおよびウォラストナイトを含んでもよい。ポリマー組成物は、ポリマー組成物の合計質量を基準にして、約１質量％以上、例えば、約５質量％以上、または約１０質量％以上、または約１５質量％以上、または約２０質量％以上のタルクおよびウォラストナイトを含んでもよい。ポリマー組成物は、ポリマー組成物の合計質量を基準にして、約１質量％〜約５０質量％、例えば、約５質量％〜約４０質量％、または約５質量％〜約３０質量％、または約１０質量％〜約３０質量％、または約１５質量％〜約２５質量％のタルクおよびウォラストナイトを含んでもよい。ポリマー組成物は、ポリマー組成物の合計質量を基準にして、約２０質量％のタルクおよびウォラストナイトを含んでもよい。
【００２８】
ポリマー組成物は、ポリマー組成物の合計質量を基準にして、約５０質量％以下、例えば、約４０質量％以下、または約３０質量％以下、または約２５質量％以下、または約２０質量％以下の鉱物充填剤を含んでもよく、鉱物充填剤は、約２：１〜約１：２、例えば、約１：１の質量比のタルクおよびウォラストナイトを含む。ポリマー組成物は、ポリマー組成物の合計質量を基準にして、約１質量％以上、例えば、約５質量％以上、または約１０質量％以上、または約１５質量％以上、または約２０質量％以上の鉱物充填剤を含んでもよく、鉱物充填剤は、約２：１〜約１：２、例えば、約１：１の質量比のタルクおよびウォラストナイトを含む。ポリマー組成物は、ポリマー組成物の合計質量を基準にして、約１質量％〜約５０質量％、例えば、約５質量％〜約４０質量％、または約５質量％〜約３０質量％、または約１０質量％〜約３０質量％、または約１５質量％〜約２５質量の鉱物充填剤を含んでもよく、鉱物充填剤は、約２：１〜約１：２、例えば、約１：１の質量比のタルクおよびウォラストナイトを含む。ポリマー組成物は、ポリマー組成物の合計質量を基準にして、約２０質量％の鉱物充填剤を含んでもよく、鉱物充填剤は、約２：１〜約１：２、例えば、約１：１の質量比のタルクおよびウォラストナイトを含む。
【００２９】
ポリマー組成物は、ポリマー組成物の合計質量を基準にして、約３０質量％以下、例えば、または約２５質量％以下、または約２０質量％以下、約１５質量％以下、または約１３質量％以下、または約１２質量％以下、または約１１質量％以下、または約１０質量％以下のタルクを含んでもよい。ポリマー組成物は、ポリマー組成物の合計質量を基準にして、約１質量％以上、例えば、約５質量％以上、または約８質量％以上、または約９質量％以上、または約１０質量％以上のタルクを含んでもよい。ポリマー組成物は、ポリマー組成物の合計質量を基準にして、約１質量％〜約３０質量％、例えば、約１質量％〜約２５質量％、または約１質量％〜約２０質量％、または約１質量％〜約１５質量％、または約５質量％〜約２０質量％、または約５質量％〜約１５質量％、または約８質量％〜約１２質量％、または約９質量％〜約１１質量％、例えば、約１０質量％のタルクを含んでもよい。
ポリマー組成物は、ポリマー組成物の合計質量を基準にして、約３０質量％以下、例えば、または約２５質量％以下、または約２０質量％以下、約１５質量％以下、または約１３質量％以下、または約１２質量％以下、または約１１質量％以下、または約１０質量％以下のウォラストナイトを含んでもよい。ポリマー組成物は、ポリマー組成物の合計質量を基準にして、約１質量％以上、例えば、約５質量％以上、または約８質量％以上、または約９質量％以上、または約１０質量％以上のウォラストナイトを含んでもよい。ポリマー組成物は、ポリマー組成物の合計質量を基準にして、約１質量％〜約３０質量％、例えば、約１質量％〜約２５質量％、または約１質量％〜約２０質量％、または約１質量％〜約１５質量％、または約５質量％〜約２０質量％、または約５質量％〜約１５質量％、または約８質量％〜約１２質量％、または約９質量％〜約１１質量％、例えば、約１０質量％のウォラストナイトを含んでもよい。
【００３０】
ポリマー組成物は、ポリマー組成物の合計質量を基準にしてポリマー組成物の合計質量を基準にして、約１質量％〜約３０質量％のタルクおよび約１質量％〜約３０質量％のウォラストナイト、例えば、約１質量％〜約２５質量％のタルクおよび約１質量％〜約２５質量％のウォラストナイト、または約１質量％〜約２０質量％のタルクおよび約１質量％〜約２０質量％のウォラストナイト、または約１質量％〜約１５質量％のタルクおよび約１質量％〜約１５質量％のウォラストナイト、または約５質量％〜約２０質量％のタルクおよび約５質量％〜約２０質量％のウォラストナイト、または約５質量％〜約１５質量％のタルクおよび約５質量％〜約１５質量％のウォラストナイト、または約８質量％〜約１２質量％のタルクおよび約８質量％〜約１２質量％のウォラストナイト、または約９質量％〜約１１質量％のタルクおよび約９質量％〜約１１質量％のウォラストナイト、例えば、約１０質量％のタルクおよび約１０質量％のウォラストナイトを含んでもよい。
【００３１】
ポリマー組成物は、ポリマー組成物の合計質量を基準にして、約２．０質量％以下、例えば、約１．５質量％以下、または約１．０質量％以下、または約０．５質量％以下、または約０．１質量％以下、または約０．０９質量％以下の有機結合剤を含んでもよい。ポリマー組成物は、ポリマー組成物の合計質量を基準にして、約０．０１質量％以上、例えば、約０．０５質量％以上、または約０．１質量％以上の有機結合剤を含んでもよい。ポリマー組成物は、ポリマー組成物の合計質量を基準にして、約０．０１質量％〜約２．０質量％、例えば、約０．０１質量％〜約１．５質量％、または約０．０１質量％〜約１．０質量％、または約０．０１質量％〜約０．５質量％、または約０．０１質量％〜約０．１質量％、または約０．０１質量％〜約０．０９質量％、または約０．０５質量％〜約２．０質量％、または約０．０５質量％〜約１．０質量％、または約０．０５質量％〜約０．１質量％、または約０．０５質量％〜約０．０９質量％の有機結合剤を含んでもよい。
【００３２】
ポリマー組成物はポリマー組成物の合計質量を基準にして、以下のように含んでもよい：約１質量％〜約３０質量％のタルクおよび約１質量％〜約３０質量％のウォラストナイトおよび約０．０１質量％〜約２．０質量％、例えば、約０．０１質量％〜約１．５質量％、もしくは約０．０１質量％〜約１．０質量％、もしくは約０．０１質量％〜約０．５質量％、もしくは約０．０１質量％〜約０．１質量％、もしくは約０．０１質量％〜約０．０９質量％、もしくは約０．０５質量％〜約２．０質量％、もしくは約０．０５質量％〜約１．０質量％、もしくは約０．０５質量％〜約０．１質量％、もしくは約０．０５質量％〜約０．０９質量％の有機結合剤；例えば、約１質量％〜約２５質量％のタルクおよび約１質量％〜約２５質量％のウォラストナイトおよび約０．０１質量％〜約２．０質量％、例えば、約０．０１質量％〜約１．５質量％、もしくは約０．０１質量％〜約１．０質量％、もしくは約０．０１質量％〜約０．５質量％、もしくは約０．０１質量％〜約０．１質量％、もしくは約０．０１質量％〜約０．０９質量％、もしくは約０．０５質量％〜約２．０質量％、もしくは約０．０５質量％〜約１．０質量％、もしくは約０．０５質量％〜約０．１質量％、もしくは約０．０５質量％〜約０．０９質量％の有機結合剤；または約１質量％〜約２０質量％のタルクおよび約１質量％〜約２０質量％のウォラストナイトおよび約０．０１質量％〜約２．０質量％、例えば、約０．０１質量％〜約１．５質量％、もしくは約０．０１質量％〜約１．０質量％、もしくは約０．０１質量％〜約０．５質量％、もしくは約０．０１質量％〜約０．１質量％、もしくは約０．０１質量％〜約０．０９質量％、もしくは約０．０５質量％〜約２．０質量％、もしくは約０．０５質量％〜約１．０質量％、もしくは約０．０５質量％〜約０．１質量％、もしくは約０．０５質量％〜約０．０９質量％の有機結合剤；または約１質量％〜約１５質量％のタルクおよび約１質量％〜約１５質量％のウォラストナイトおよび約０．０１質量％〜約２．０質量％、例えば、約０．０１質量％〜約１．５質量％、もしくは約０．０１質量％〜約１．０質量％、もしくは約０．０１質量％〜約０．５質量％、もしくは約０．０１質量％〜約０．１質量％、もしくは約０．０１質量％〜約０．０９質量％、もしくは約０．０５質量％〜約２．０質量％、もしくは約０．０５質量％〜約１．０質量％、もしくは約０．０５質量％〜約０．１質量％、もしくは約０．０５質量％〜約０．０９質量％の有機結合剤；または約５質量％〜約２０質量％のタルクおよび約５質量％〜約２０質量％のウォラストナイトおよび約０．０１質量％〜約２．０質量％、例えば、約０．０１質量％〜約１．５質量％、もしくは約０．０１質量％〜約１．０質量％、もしくは約０．０１質量％〜約０．５質量％、もしくは約０．０１質量％〜約０．１質量％、もしくは約０．０１質量％〜約０．０９質量％、もしくは約０．０５質量％〜約２．０質量％、もしくは約０．０５質量％〜約１．０質量％、もしくは約０．０５質量％〜約０．１質量％、もしくは約０．０５質量％〜約０．０９質量％の有機結合剤；または約５質量％〜約１５質量％のタルクおよび約５質量％〜約１５質量％のウォラストナイトおよび約０．０１質量％〜約２．０質量％、例えば、約０．０１質量％〜約１．５質量％、もしくは約０．０１質量％〜約１．０質量％、もしくは約０．０１質量％〜約０．５質量％、もしくは約０．０１質量％〜約０．１質量％、もしくは約０．０１質量％〜約０．０９質量％、もしくは約０．０５質量％〜約２．０質量％、もしくは約０．０５質量％〜約１．０質量％、もしくは約０．０５質量％〜約０．１質量％、もしくは約０．０５質量％〜約０．０９質量％の有機結合剤；または約８質量％〜約１２質量％のタルクおよび約８質量％〜約１２質量％のウォラストナイトおよび約０．０１質量％〜約２．０質量％、例えば、約０．０１質量％〜約１．５質量％、もしくは約０．０１質量％〜約１．０質量％、もしくは約０．０１質量％〜約０．５質量％、もしくは約０．０１質量％〜約０．１質量％、もしくは約０．０１質量％〜約０．０９質量％、もしくは約０．０５質量％〜約２．０質量％、もしくは約０．０５質量％〜約１．０質量％、もしくは約０．０５質量％〜約０．１質量％、もしくは約０．０５質量％〜約０．０９質量％の有機結合剤；または約９質量％〜約１１質量％のタルクおよび約９質量％〜約１１質量％のウォラストナイトおよび約０．０１質量％〜約２．０質量％、例えば、約０．０１質量％〜約１．５質量％、もしくは約０．０１質量％〜約１．０質量％、もしくは約０．０１質量％〜約０．５質量％、もしくは約０．０１質量％〜約０．１質量％、もしくは約０．０１質量％〜約０．０９質量％、もしくは約０．０５質量％〜約２．０質量％、もしくは約０．０５質量％〜約１．０質量％、もしくは約０．０５質量％〜約０．１質量％、もしくは約０．０５質量％〜約０．０９質量％の有機結合剤；または約１０質量％のタルクおよび約１０質量％のウォラストナイトおよび約０．０１質量％〜約２．０質量％、例えば、約０．０１質量％〜約１．５質量％、もしくは約０．０１質量％〜約１．０質量％、もしくは約０．０１質量％〜約０．５質量％、もしくは約０．０１質量％〜約０．１質量％、もしくは約０．０１質量％〜約０．０９質量％、もしくは約０．０５質量％〜約２．０質量％、もしくは約０．０５質量％〜約１．０質量％、もしくは約０．０５質量％〜約０．１質量％、もしくは約０．０５質量％〜約０．０９質量％の有機結合剤。
【００３３】
ポリマー組成物はポリマー組成物の合計質量を基準にして、約８質量％〜約１２質量％のタルク；約８質量％〜約１２質量％のウォラストナイト；および約０．０２質量％〜約０．１８質量％、例えば、約０．０６質量％〜約０．１４質量％の有機結合剤、例えば、グリセロールモノステアレートを含んでもよい。
【００３４】
性質
ポリマー組成物は、ＧＭＷ  １４６８８法Ａに従ってＥｒｉｃｈｓｅｎ引掻試験によって１０Ｎの荷重で測定して約４．０以下、例えば、または約３．５以下、または約３．４以下、または約３．３以下、または約３．２以下、または約３．１以下、または約３．０以下、または約２．９以下、または約２．８以下、または約２．７以下、または約２．６以下、または約２．５以下、または約２．４以下、または約２．３以下、または約２．２以下、または約２．１以下、または約２．０以下の引掻抵抗性、ΔＬ＊を有していてもよい。ポリマー組成物は、ＧＭＷ  １４６８８法Ａに従ってＥｒｉｃｈｓｅｎ引掻試験によって１０Ｎの荷重で測定して約０．１以上、例えば、約０．５以上、または約１．０以上の引掻抵抗性、ΔＬ＊を有していてもよい。ポリマー組成物は、ＧＭＷ  １４６８８法Ａに従ってＥｒｉｃｈｓｅｎ引掻試験によって１０Ｎの荷重で測定して約０．１〜約４．０、例えば、約０．１〜約３．５、または約０．１〜約３．０、または約０．１〜約２．８、または約０．１〜約２．６、または約０．１〜約２．５、または約０．１〜約２．４、または約０．１〜約２．３、または約０．１〜約２．２、または約０．１〜約２．１、または約０．１〜約２．０、または約０．５〜約３．０、約０．５〜約２．８、または約０．５〜約２．６、または約０．５〜約２．５、または約０．５〜約２．４、または約０．５〜約２．３、または約０．５〜約２．２、または約０．５〜約２．１、または約０．５〜約２．０、または約１．０〜約３．０、約１．０〜約２．８、または約１．０〜約２．６、または約１．０〜約２．５、または約１．０〜約２．４、または約１．０〜約２．３、または約１．０〜約２．２、または約１．０〜約２．１、または約１．０〜約２．０の引掻抵抗性、ΔＬ＊を有していてもよい。
【００３５】
ポリマー組成物は、ＧＭＷ  １４６８８法Ａに従ってＥｒｉｃｈｓｅｎ引掻試験によって１０Ｎの荷重でポリマー組成物の標準小板試料について測定して約３．０以下、例えば、約２．９以下、または約２．８以下、または約２．７以下、または約２．６以下、または約２．５以下、または約２．４以下、または約２．３以下、または約２．２以下、または約２．１以下、または約２．０以下の引掻抵抗性、ΔＬ＊を有していてもよい。ポリマー組成物は、ＧＭＷ  １４６８８法Ａに従ってＥｒｉｃｈｓｅｎ引掻試験によって１０Ｎの荷重でポリマー組成物の標準小板試料で測定して約０．１以上、例えば、約０．５以上、または約１．０以上の引掻抵抗性、ΔＬ＊を有していてもよい。ポリマー組成物は、ＧＭＷ  １４６８８法Ａに従ってＥｒｉｃｈｓｅｎ引掻試験によって１０Ｎの荷重でポリマー組成物の標準（すなわち、滑らかまたはざらざらしていない）小板試料で測定して約０．１〜約３．０、例えば、約０．１〜約２．８、または約０．１〜約２．６、または約０．１〜約２．５、または約０．１〜約２．４、または約０．１〜約２．３、または約０．１〜約２．２、または約０．１〜約２．１、または約０．１〜約２．０、または約０．５〜約３．０、約０．５〜約２．８、または約０．５〜約２．６、または約０．５〜約２．５、または約０．５〜約２．４、または約０．５〜約２．３、または約０．５〜約２．２、または約０．５〜約２．１、または約０．５〜約２．０、または約１．０〜約３．０、約１．０〜約２．８、または約１．０〜約２．６、または約１．０〜約２．５、または約１．０〜約２．４、または約１．０〜約２．３、または約１．０〜約２．２、または約１．０〜約２．１、または約１．０〜約２．０の引掻抵抗性、ΔＬ＊を有していてもよい。
【００３６】
ポリマー組成物は、ＧＭＷ  １４６８８法Ａに従ってＥｒｉｃｈｓｅｎ引掻試験によって１０Ｎの荷重でポリマー組成物のざらざらした小板試料で測定して約４．０以下、例えば、または約３．５以下、または約３．４以下、または約３．３以下、または約３．２以下、または約３．１以下、または約３．０以下、または約２．９以下、または約２．８以下、または約２．７以下、または約２．６以下、または約２．５以下、または約２．４以下、または約２．３以下、または約２．２以下、または約２．１以下、または約２．０以下の引掻抵抗性、ΔＬ＊を有していてもよい。ポリマー組成物は、ＧＭＷ  １４６８８法Ａに従ってＥｒｉｃｈｓｅｎ引掻試験によって１０Ｎの荷重でポリマー組成物のざらざらした小板試料について測定して約０．１以上、例えば、約０．５以上、または約１．０以上の引掻抵抗性、ΔＬ＊を有していてもよい。ポリマー組成物は、ＧＭＷ  １４６８８法Ａに従ってＥｒｉｃｈｓｅｎ引掻試験によって１０Ｎの荷重でポリマー組成物のざらざらした小板試料について測定して約０．１〜約４．０、例えば、約０．１〜約３．５、または約０．１〜約３．０、または約０．１〜約２．８、または約０．１〜約２．６、または約０．１〜約２．５、または約０．１〜約２．４、または約０．１〜約２．３、または約０．１〜約２．２、または約０．１〜約２．１、または約０．１〜約２．０、または約０．５〜約３．０、約０．５〜約２．８、または約０．５〜約２．６、または約０．５〜約２．５、または約０．５〜約２．４、または約０．５〜約２．３、または約０．５〜約２．２、または約０．５〜約２．１、または約０．５〜約２．０、または約１．０〜約３．０、約１．０〜約２．８、または約１．０〜約２．６、または約１．０〜約２．５、または約１．０〜約２．４、または約１．０〜約２．３、または約１．０〜約２．２、または約１．０〜約２．１、または約１．０〜約２．０の引掻抵抗性、ΔＬ＊を有していてもよい。ざらざらした小板試料は、細かく粗化（例えばＰＳＡ  Ｐ１００）または粗く粗化（例えばＶＷ  Ｋ５９）されてもよい。
【００３７】
Ｅｒｉｃｈｓｅｎ引掻試験において、半径（０．５±０．０１）ｍｍの研磨したボール形末端の円筒状硬質金属ペンを有するＥｒｉｃｈｓｅｎ引掻試験器を使用して、定められた機械的負荷の下で材料試料の表面にクロスハッチパターンの掻き傷を付ける。４０ｍｍ以上の表面にわたってペンで（１０００±５０）ｍｍ／分の速度で掻き傷を付ける。掻き傷を付けた領域の明度または輝度
【数２】
2021527151.tif 000003
（ＣＩＥＬＡＢ色空間のＬ＊の項を測定する）は、掻き傷を付けていない領域の明度
【数３】
2021527151.tif 000004
と比較して次のように定義される引掻抵抗性パラメーターΔＬ*の項の掻き傷を付けた領域の視認性を定量する：
【数４】
2021527151.tif 000005
【００３８】
明度値はＩＳＯ  ７７２４の必要条件を満たす分光光度計、例えば、Ｄ６５光源および色空間ＣＩＥ  ＬＡＢ（１９７６）を有するＫｏｎｉｃａ  Ｍｉｎｏｌｔａ  ＣＭ−３７００ｄ分光光度計を使用して測定することができる。引掻は、ΔＬ＊のより高い値を有する材料でより目立ち、結果的に、そのような材料はより少ない引掻抵抗性であることとして記載される。
【００３９】
射出成型された材料の熱膨張係数異方性は、材料の射出成型された試料について測定された平行熱膨張係数（すなわち射出成形過程中の塑性流動の方向に対して平行に測定された線熱膨張係数）と垂直熱膨張係数（すなわち、射出成形過程中の塑性流動の方向に対して垂直に測定した線熱膨張係数）の間の差である。ポリマー組成物の（すなわちポリマー組成物の射出成型された試料の）熱膨張係数異方性は、約１０ｘ１０-6Ｃ-1以下、例えば、約９ｘ１０-6Ｃ-1以下、または約８ｘ１０-6Ｃ-1以下、または約７ｘ１０-6Ｃ-1以下、または約６ｘ１０-6Ｃ-1以下、または約５ｘ１０-6Ｃ-1以下、または約４ｘ１０-6Ｃ-1以下、または約３ｘ１０-6Ｃ-1以下、または約２ｘ１０-6Ｃ-1以下、または約１ｘ１０-6Ｃ-1以下であってもよい。ポリマー組成物の（すなわちポリマー組成物の射出成型された試料の）熱膨張係数異方性は、約０．１ｘ１０-6Ｃ-1以上、例えば、約１ｘ１０-6Ｃ-1以上の異方性であってもよい。ポリマー組成物の（すなわちポリマー組成物の射出成型された試料の）熱膨張係数異方性は、約０．１ｘ１０-6Ｃ-1〜約１０ｘ１０-6Ｃ-1、例えば、約０．１ｘ１０-6Ｃ-1〜約９ｘ１０-6Ｃ-1、または約０．１ｘ１０-6Ｃ-1〜約８ｘ１０-6Ｃ-1、または約０．１ｘ１０-6Ｃ-1〜約７ｘ１０-6Ｃ-1、または約０．１ｘ１０-6Ｃ-1〜約６ｘ１０-6Ｃ-1、または約０．１ｘ１０-6Ｃ-1〜約５ｘ１０-6Ｃ-1、または約０．１ｘ１０-6Ｃ-1〜約４ｘ１０-6Ｃ-1、または約０．１ｘ１０-6Ｃ-1〜約３ｘ１０-6Ｃ-1、または約０．１ｘ１０-6Ｃ-1〜約２ｘ１０-6Ｃ-1、または約０．１ｘ１０-6Ｃ-1〜約１ｘ１０-6Ｃ-1、約１ｘ１０-6Ｃ-1〜約１０ｘ１０-6Ｃ-1、または約１ｘ１０-6Ｃ-1〜約９ｘ１０-6Ｃ-1、または約１ｘ１０-6Ｃ-1〜約８ｘ１０-6Ｃ-1、または約１ｘ１０-6Ｃ-1〜約７ｘ１０-6Ｃ-1、または約１ｘ１０-6Ｃ-1〜約６ｘ１０-6Ｃ-1、または約１ｘ１０-6Ｃ-1〜約５ｘ１０-6Ｃ-1、または約１ｘ１０-6Ｃ-1〜約４ｘ１０-6Ｃ-1、または約１ｘ１０-6Ｃ-1〜約３ｘ１０-6Ｃ-1、または約１ｘ１０-6Ｃ-1〜約２ｘ１０-6Ｃ-1であってもよい。
【００４０】
材料の射出成型された試料の熱膨張係数異方性は、射出成形中の塑性流動方向と平行および垂直な２つの軸に沿った試料の膨張の測定により試料を２３℃の最初の開始温度から加熱して２つの歪みゲージ、およびデータロガーに接続された１つの温度センサーを使用して求めることができる。寸法５０ｍｍ×５０ｍｍの材料の試料小板が使用されてもよい。試料は、２３℃の開始温度から７０℃の終了温度まで１℃／分から２℃／分の間の加熱速度で加熱されてもよい。線熱膨張係数αは、次に従って平行および垂直の方向のそれぞれに求めることができる：
【数５】
2021527151.tif 000006
式中、Ｌは、平行または垂直方向それぞれの試料の最初の長さであり、
【数６】
2021527151.tif 000007
は、温度の変化に対して前記方向の試料の長さの変化率である。熱膨張係数異方性は、平行および垂直の方向で測定された線熱膨張係数間の差として求めることができる。
【００４１】
熱膨張係数異方性の測定前に、試料は、少なくとも８０℃に４時間アニールし、その後、室温に冷ましてもよい。アニーリングは試料の射出成形の少なくとも４８時間後に実行されるべきである。
ポリマー組成物は、約２．７０ＧＰａ以下、例えば、約２．６５ＧＰａ以下、または約２．６０ＧＰａ以下、または約２．５５ＧＰａ以下、または約２．５０ＧＰａ以下の曲げ弾性率を有していてもよい。ポリマー組成物は約２．００ＧＰａ以上、例えば、約２．２０ＧＰａ以上、または約２．４０ＧＰａ以上の曲げ弾性率を有していてもよい。ポリマー組成物は約２．００ＧＰａ〜約２．７０ＧＰａ、例えば、約２．００ＧＰａ〜約２．６５ＧＰａ、または約２．００ＧＰａ〜約２．６０ＧＰａ、または約２．００ＧＰａ〜約２．５５ＧＰａ、または約２．００ＧＰａ〜約２．５０ＧＰａ、または約２．２０ＧＰａ〜約２．７０ＧＰａ、または約２．２０ＧＰａ〜約２．６０ＧＰａ、または約２．２０ＧＰａ〜約２．５０ＧＰａ、または約２．４０ＧＰａ〜約２．７０ＧＰａ、または約２．４０ＧＰａ〜約２．６０ＧＰａ、または約２．４０ＧＰａ〜約２．５０ＧＰａの曲げ弾性率を有していてもよい。
【００４２】
用語「曲げ弾性率」は、屈曲変形または曲げ加工時に測定された場合の材料の弾性率を指す。材料の曲げ弾性率は、フックの法則が当てはまるような相対的に低い歪みで測定される場合（すなわち応力歪みプロットの線形領域で）、材料の試料の屈曲試験（例えば、ＩＳＯ  １７８による）中に測定される応力と歪みの比として求められる。
ポリマー組成物は、ＩＳＯ  １７９−１／１ｆＵに従ってシャルピー衝撃試験によって−２０℃の温度で測定して、約５０ｋＪ／ｍ2以下、例えば、約４５ｋＪ／ｍ2以下、または約４０ｋＪ／ｍ2以下、または約３５ｋＪ／ｍ2以下の耐衝撃性（「衝撃エネルギー」または「衝撃強さ」とも称される）を有していてもよい。ポリマー組成物は、約２５ｋＪ／ｍ2以上、例えば、約３０ｋＪ／ｍ2以下の、ＩＳＯ  １７９−１／１ｆＵに従ってシャルピー衝撃試験によって−２０℃の温度で測定される耐衝撃性を有していてもよい。ポリマー組成物は、約２５ｋＪ／ｍ2〜約５０ｋＪ／ｍ2、例えば、約２５ｋＪ／ｍ2〜約４５ｋＪ／ｍ2、または約２５ｋＪ／ｍ2〜約４０ｋＪ／ｍ2、または約２５ｋＪ／ｍ2〜約３５ｋＪ／ｍ2、または約３０ｋＪ／ｍ2〜約５０ｋＪ／ｍ2、または約３０ｋＪ／ｍ2〜約４５ｋＪ／ｍ2、または約３０ｋＪ／ｍ2〜約４０ｋＪ／ｍ2、または約３０ｋＪ／ｍ2〜約３５ｋＪ／ｍ2のＩＳＯ  １７９−１／１ｆＵに従ってシャルピー衝撃試験によって−２０℃の温度で測定される耐衝撃性を有していてもよい。
【００４３】
ポリマー組成物は、ポリマー組成物の合計質量を基準にして、約８質量％〜約１２質量％のタルクおよび約８質量％〜約１２質量％のウォラストナイトを含んでもよく、ポリマー組成物は、約０．１〜約４．０、例えば、約０．１〜約３．５、または約０．１〜約３．０、または約０．１〜約２．６、または約０．１〜約２．５、または約０．１〜約２．４、または約０．１〜約２．３、または約０．１〜約２．２、または約０．１〜約２．１、または約０．１〜約２．０、または約０．５〜約３．０、約０．５〜約２．８、または約０．５〜約２．６、または約０．５〜約２．５、または約０．５〜約２．４、または約０．５〜約２．３、または約０．５〜約２．２、または約０．５〜約２．１、または約０．５〜約２．０、または約１．０〜約３．０、約１．０〜約２．８、または約１．０〜約２．６、または約１．０〜約２．５、または約１．０〜約２．４、または約１．０〜約２．３、または約１．０〜約２．２、または約１．０〜約２．１、または約１．０〜約２．０の引掻抵抗性、ΔＬ＊を有していてもよい。
【００４４】
ポリマー組成物は、ポリマー組成物の合計質量を基準にして、約８質量％〜約１２質量％のタルクおよび約８質量％〜約１２質量％のウォラストナイトを含んでもよく、ポリマー組成物（すなわちポリマー組成物の射出成型された試料の）は、約０．１ｘ１０-6Ｃ-1〜約１０ｘ１０-6Ｃ-1、例えば、約０．１ｘ１０-6Ｃ-1〜約９ｘ１０-6Ｃ-1、または約０．１ｘ１０-6Ｃ-1〜約８ｘ１０-6Ｃ-1、または約０．１ｘ１０-6Ｃ-1〜約７ｘ１０-6Ｃ-1、または約０．１ｘ１０-6Ｃ-1〜約６ｘ１０-6Ｃ-1、または約０．１ｘ１０-6Ｃ-1〜約５ｘ１０-6Ｃ-1、または約０．１ｘ１０-6Ｃ-1〜約４ｘ１０-6Ｃ-1、または約０．１ｘ１０-6Ｃ-1〜約３ｘ１０-6Ｃ-1、または約０．１ｘ１０-6Ｃ-1〜約２ｘ１０-6Ｃ-1、または約０．１ｘ１０-6Ｃ-1〜約１ｘ１０-6Ｃ-1、約１ｘ１０-6Ｃ-1〜約１０ｘ１０-6Ｃ-1、または約１ｘ１０-6Ｃ-1〜約９ｘ１０-6Ｃ-1、または約１ｘ１０-6Ｃ-1〜約８ｘ１０-6Ｃ-1、または約１ｘ１０-6Ｃ-1〜約７ｘ１０-6Ｃ-1、または約１ｘ１０-6Ｃ-1〜約６ｘ１０-6Ｃ-1、または約１ｘ１０-6Ｃ-1〜約５ｘ１０-6Ｃ-1、または約１ｘ１０-6Ｃ-1〜約４ｘ１０-6Ｃ-1、または約１ｘ１０-6Ｃ-1〜約３ｘ１０-6Ｃ-1、または約１ｘ１０-6Ｃ-1〜約２ｘ１０-6Ｃ-1の熱膨張係数異方性を有していてもよい。
【００４５】
ポリマー組成物は、ポリマー組成物の合計質量を基準にして、約８質量％〜約１２質量％のタルクおよび約８質量％〜約１２質量％のウォラストナイトを含んでもよく、ポリマー組成物は、約２．００ＧＰａ〜約２．７０ＧＰａ、例えば、約２．００ＧＰａ〜約２．６５ＧＰａ、または約２．００ＧＰａ〜約２．６０ＧＰａ、または約２．００ＧＰａ〜約２．５５ＧＰａ、または約２．００ＧＰａ〜約２．５０ＧＰａ、または約２．２０ＧＰａ〜約２．７０ＧＰａ、または約２．２０ＧＰａ〜約２．６０ＧＰａ、または約２．２０ＧＰａ〜約２．５０ＧＰａ、または約２．４０ＧＰａ〜約２．７０ＧＰａ、または約２．４０ＧＰａ〜約２．６０ＧＰａ、または約２．４０ＧＰａ〜約２．５０ＧＰａの曲げ弾性率を有していてもよい。
ポリマー組成物は、ポリマー組成物の合計質量を基準にして、約８質量％〜約１２質量％のタルクおよび約８質量％〜約１２質量％のウォラストナイトを含んでもよく、ポリマー組成物は、シャルピー衝撃試験によって−２２℃の温度で測定して、約２５ｋＪ／ｍ2〜約５０ｋＪ／ｍ2、例えば、約２５ｋＪ／ｍ2〜約４５ｋＪ／ｍ2、または約２５ｋＪ／ｍ2〜約４０ｋＪ／ｍ2、または約２５ｋＪ／ｍ2〜約３５ｋＪ／ｍ2、または約３０ｋＪ／ｍ2〜約５０ｋＪ／ｍ2、または約３０ｋＪ／ｍ2〜約４５ｋＪ／ｍ2、または約３０ｋＪ／ｍ2〜約４０ｋＪ／ｍ2、または約３０ｋＪ／ｍ2〜約３５ｋＪ／ｍ2の耐衝撃性を有していてもよい。
【００４６】
ポリマー組成物は、ポリマー組成物の合計質量を基準にして、約８質量％〜約１２質量％のタルクおよび約８質量％〜約１２質量％のウォラストナイト、ならびに約０．０２質量％〜約２．０質量％、例えば、約０．０２質量％〜約１．０質量％、または約０．０２質量％〜約０．１８質量％、または約０．０６質量％〜約０．１４質量％の有機結合剤、例えば、グリセロールモノステアレートを含んでもよく、ポリマー組成物は、約０．１〜約４．０、例えば、約０．１〜約３．５、または約０．１〜約３．０、または約０．１〜約２．８、または約０．１〜約２．６、または約０．１〜約２．５、または約０．１〜約２．４、または約０．１〜約２．３、または約０．１〜約２．２、または約０．１〜約２．１、または約０．１〜約２．０、または約０．５〜約３．０、約０．５〜約２．８、または約０．５〜約２．６、または約０．５〜約２．５、または約０．５〜約２．４、または約０．５〜約２．３、または約０．５〜約２．２、または約０．５〜約２．１、または約０．５〜約２．０、または約１．０〜約３．０、約１．０〜約２．８、または約１．０〜約２．６、または約１．０〜約２．５、または約１．０〜約２．４、または約１．０〜約２．３、または約１．０〜約２．２、または約１．０〜約２．１、または約１．０〜約２．０の引掻抵抗性、ΔＬ＊を有していてもよい。
【００４７】
ポリマー組成物は、ポリマー組成物の合計質量を基準にして、約８質量％〜約１２質量％のタルクおよび約８質量％〜約１２質量％のウォラストナイト、ならびに約０．０２質量％〜約２．０質量％、例えば、約０．０２質量％〜約１．０質量％、または約０．０２質量％〜約０．１８質量％、または約０．０６質量％〜約０．１４質量％の有機結合剤、例えば、グリセロールモノステアレートを含んでもよく、ポリマー組成物（すなわちポリマー組成物の射出成型された試料の）は、約０．１ｘ１０-6Ｃ-1〜約１０ｘ１０-6Ｃ-1、例えば、約０．１ｘ１０-6Ｃ-1〜約９ｘ１０-6Ｃ-1、または約０．１ｘ１０-6Ｃ-1〜約８ｘ１０-6Ｃ-1、または約０．１ｘ１０-6Ｃ-1〜約７ｘ１０-6Ｃ-1、または約０．１ｘ１０-6Ｃ-1〜約６ｘ１０-6Ｃ-1、または約０．１ｘ１０-6Ｃ-1〜約５ｘ１０-6Ｃ-1、または約０．１ｘ１０-6Ｃ-1〜約４ｘ１０-6Ｃ-1、または約０．１ｘ１０-6Ｃ-1〜約３ｘ１０-6Ｃ-1、または約０．１ｘ１０-6Ｃ-1〜約２ｘ１０-6Ｃ-1、または約０．１ｘ１０-6Ｃ-1〜約１ｘ１０-6Ｃ-1、約１ｘ１０-6Ｃ-1〜約１０ｘ１０-6Ｃ-1、または約１ｘ１０-6Ｃ-1〜約９ｘ１０-6Ｃ-1、または約１ｘ１０-6Ｃ-1〜約８ｘ１０-6Ｃ-1、または約１ｘ１０-6Ｃ-1〜約７ｘ１０-6Ｃ-1、または約１ｘ１０-6Ｃ-1〜約６ｘ１０-6Ｃ-1、または約１ｘ１０-6Ｃ-1〜約５ｘ１０-6Ｃ-1、または約１ｘ１０-6Ｃ-1〜約４ｘ１０-6Ｃ-1、または約１ｘ１０-6Ｃ-1〜約３ｘ１０-6Ｃ-1、または約１ｘ１０-6Ｃ-1〜約２ｘ１０-6Ｃ-1の熱膨張係数異方性を有していてもよい。
【００４８】
ポリマー組成物は、ポリマー組成物の合計質量を基準にして、約８質量％〜約１２質量％のタルクおよび約８質量％〜約１２質量％のウォラストナイト、ならびに約０．０２質量％〜約２．０質量％、例えば、約０．０２質量％〜約１．０質量％、または約０．０２質量％〜約０．１８質量％、または約０．０６質量％〜約０．１４質量％の有機結合剤、例えば、グリセロールモノステアレートを含んでもよく、ポリマー組成物は、約２．００ＧＰａ〜約２．７０ＧＰａ、例えば、約２．００ＧＰａ〜約２．６５ＧＰａ、または約２．００ＧＰａ〜約２．６０ＧＰａ、または約２．００ＧＰａ〜約２．５５ＧＰａ、または約２．００ＧＰａ〜約２．５０ＧＰａ、または約２．２０ＧＰａ〜約２．７０ＧＰａ、または約２．２０ＧＰａ〜約２．６０ＧＰａ、または約２．２０ＧＰａ〜約２．５０ＧＰａ、または約２．４０ＧＰａ〜約２．７０ＧＰａ、または約２．４０ＧＰａ〜約２．６０ＧＰａ、または約２．４０ＧＰａ〜約２．５０ＧＰａの曲げ弾性率を有していてもよい。
【００４９】
ポリマー組成物は、ポリマー組成物の合計質量を基準にして、約８質量％〜約１２質量％のタルクおよび約８質量％〜約１２質量％のウォラストナイト、ならびに約０．０２質量％〜約２．０質量％、例えば、約０．０２質量％〜約１．０質量％、または約０．０２質量％〜約０．１８質量％、または約０．０６質量％〜約０．１４質量％の有機結合剤、例えば、グリセロールモノステアレートを含んでもよく、ポリマー組成物は、約２５ｋＪ／ｍ2〜約５０ｋＪ／ｍ2、例えば、約２５ｋＪ／ｍ2〜約４５ｋＪ／ｍ2、または約２５ｋＪ／ｍ2〜約４０ｋＪ／ｍ2、または約２５ｋＪ／ｍ2〜約３５ｋＪ／ｍ2、または約３０ｋＪ／ｍ2〜約５０ｋＪ／ｍ2、または約３０ｋＪ／ｍ2〜約４５ｋＪ／ｍ2、または約３０ｋＪ／ｍ2〜約４０ｋＪ／ｍ2、または約３０ｋＪ／ｍ2〜約３５ｋＪ／ｍ2の、ＩＳＯ  １７９−１／１ｆＵに従ってシャルピー衝撃試験によって−２０℃の温度で測定される耐衝撃性を有していてもよい。
【００５０】
ポリマー組成物は、ポリマー組成物の合計質量を基準にして、約８質量％〜約１２質量％のタルクおよび約８質量％〜約１２質量％のウォラストナイト、ならびに約０．０２質量％〜約２．０質量％、例えば、約０．０２質量％〜約１．０質量％、または約０．０２質量％〜約０．１８質量％、または約０．０６質量％〜約０．１４質量％の有機結合剤、例えば、グリセロールモノステアレートを含んでもよく、ポリマー組成物は、約０．１〜約４．０、例えば、約０．１〜約３．５、または約０．１〜約３．０、または約０．１〜約２．８、または約０．１〜約２．６、または約０．１〜約２．５、または約０．１〜約２．４、または約０．１〜約２．３、または約０．１〜約２．２、または約０．１〜約２．１、または約０．１〜約２．０、または約０．５〜約３．０、約０．５〜約２．８、または約０．５〜約２．６、または約０．５〜約２．５、または約０．５〜約２．４、または約０．５〜約２．３、または約０．５〜約２．２、または約０．５〜約２．１、または約０．５〜約２．０、または約１．０〜約３．０、約１．０〜約２．８、または約１．０〜約２．６、または約１．０〜約２．５、または約１．０〜約２．４、または約１．０〜約２．３、または約１．０〜約２．２、または約１．０〜約２．１、または約１．０〜約２．０の引掻抵抗性、ΔＬ＊、および約０．１ｘ１０-6Ｃ-1〜約１０ｘ１０-6Ｃ-1、例えば、約０．１ｘ１０-6Ｃ-1〜約９ｘ１０-6Ｃ-1、または約０．１ｘ１０-6Ｃ-1〜約８ｘ１０-6Ｃ-1、または約０．１ｘ１０-6Ｃ-1〜約７ｘ１０-6Ｃ-1、または約０．１ｘ１０-6Ｃ-1〜約６ｘ１０-6Ｃ-1、または約０．１ｘ１０-6Ｃ-1〜約５ｘ１０-6Ｃ-1、または約０．１ｘ１０-6Ｃ-1〜約４ｘ１０-6Ｃ-1、または約０．１ｘ１０-6Ｃ-1〜約３ｘ１０-6Ｃ-1、または約０．１ｘ１０-6Ｃ-1〜約２ｘ１０-6Ｃ-1、または約０．１ｘ１０-6Ｃ-1〜約１ｘ１０-6Ｃ-1、約１ｘ１０-6Ｃ-1〜約１０ｘ１０-6Ｃ-1、または約１ｘ１０-6Ｃ-1〜約９ｘ１０-6Ｃ-1、または約１ｘ１０-6Ｃ-1〜約８ｘ１０-6Ｃ-1、または約１ｘ１０-6Ｃ-1〜約７ｘ１０-6Ｃ-1、または約１ｘ１０-6Ｃ-1〜約６ｘ１０-6Ｃ-1、または約１ｘ１０-6Ｃ-1〜約５ｘ１０-6Ｃ-1、または約１ｘ１０-6Ｃ-1〜約４ｘ１０-6Ｃ-1、または約１ｘ１０-6Ｃ-1〜約３ｘ１０-6Ｃ-1、または約１ｘ１０-6Ｃ-1〜約２ｘ１０-6Ｃ-1の熱膨張係数異方性を有していてもよい。
【００５１】
例えば、鉱物充填剤とのポリマー組成物の押出し時に、ウォラストナイト含有鉱物充填剤（例えば、タルクなしの、ウォラストナイト含有鉱物充填剤）へタルクを添加すると、ウォラストナイト含有鉱物充填剤（例えば、タルク添加前のタルクなしの、ウォラストナイト含有鉱物充填剤）をポリマー組成物に組み入れることができる比率に対して、約２５％も、例えば、約５０％も、または約７５％も、または約１００％も、または約１２５％も、または約１４０％も鉱物充填剤がポリマー組成物に組み入れることができる比率を増加させることができる。例えば、鉱物充填剤とのポリマー組成物の押出し時に、ウォラストナイト含有鉱物充填剤（例えば、タルクなしの、ウォラストナイト含有鉱物充填剤）へタルクを添加すると、ウォラストナイト含有鉱物充填剤（例えば、タルク添加前のタルクなしの、ウォラストナイト含有鉱物充填剤）をポリマー組成物に組み入れることができる比率に対して、約３００％以下、例えば、約２５０％以下、または約２００％以下、または約１７５％以下、または約１６０％以下、鉱物充填剤がポリマー組成物に組み入れることができる比率を増加させることができる。例えば、鉱物充填剤とのポリマー組成物の押出し時に、ウォラストナイト含有鉱物充填剤（例えば、タルクなしの、ウォラストナイト含有鉱物充填剤）へタルクを添加すると、ウォラストナイト含有鉱物充填剤（例えば、タルク添加前のタルクなしの、ウォラストナイト含有鉱物充填剤）をポリマー組成物に組み入れることができる比率に対して、約２５％〜約３００％、または約５０％〜約３００％、または約７５％〜約３００％、または約１００％〜約３００％、または約１２５％〜約３００％、または約１４０％〜約３００％、または約１４０％〜約２００％、または約１４０％〜約１７５％、または約１４０％〜約１６０％、鉱物充填剤がポリマー組成物に組み入れることができる比率を増加させることができる。鉱物充填剤がポリマー組成物に組み入れられる比率は、典型的には、成功裡に組み入れることができる、単位時間当たり鉱物充填剤の質量、例えばｋｇ／時間の単位として測定される。
【００５２】
製品
製品は、タルクおよびウォラストナイトを含む鉱物充填剤を含むポリマー組成物を含み、例えば、それから形成されてもよい。製品は、自動車の構成要素、例えば、グリル、スポイラーまたはリフトゲートなどの自動車の内部の構成要素または自動車の外側の構成要素であってもよい。製品は電子構成要素であってもよい。
誤解を回避するために記すと、本出願は、以下の番号付きパラグラフに記載の主題を対象とする。
【００５３】
１．ポリマー組成物またはポリマー組成物から形成される物品の引掻抵抗性を改善するおよび／または熱膨張係数異方性を低減するための、ポリマー組成物中でのタルクおよびウォラストナイトを含む鉱物充填剤の使用。
２．ポリマー組成物、またはポリマー組成物から形成される物品の引掻抵抗性を改善するおよび／または熱膨張係数異方性を低減する方法であって、タルクおよびウォラストナイトを含む鉱物充填剤をポリマー組成物に添加することを含む方法。
３．鉱物充填剤中のタルクの質量とウォラストナイトの質量の比が、約１：４〜約４：１、例えば、約１：２〜約２：１である、番号付きパラグラフ１に記載の使用または番号付きパラグラフ２に記載の方法。
４．鉱物充填剤が、鉱物充填剤中の非水性成分の合計質量を基準にして、約２５．０質量％〜約７５．０質量％、例えば、約４０．０質量％〜約６０．０質量％のタルク、および約２５．０質量％〜約７５．０質量％、例えば、約４０．０質量％〜約６０．０質量％のウォラストナイトを含む、番号付きパラグラフ１〜３のいずれか１つに記載の使用または方法。
【００５４】
５．タルクが、約０．１μｍ〜約５．０μｍ、例えば、約０．５μｍ〜約２．０μｍのｄ50（セディグラフによって測定）を有する、番号付きパラグラフ１〜４のいずれか１つに記載の使用または方法。
６．ウォラストナイトが、約１．０μｍ〜約１５．０μｍ、例えば、約３．０μｍ〜約１０．０μｍのｄ50（レーザー散乱によって測定）を有する、番号付きパラグラフ１〜５のいずれか１つに記載の使用または方法。
７．タルクが板状の粒子形態を有する、番号付きパラグラフ１〜６のいずれか１つに記載の使用または方法。
８．ウォラストナイトが、針形の粒子形態を有し、約１．０μｍ〜約１５．０μｍ、例えば約３．０μｍ〜約１０．０μｍの平均粒径、および約２０．０μｍ〜約１００．０μｍ、例えば約４０．０μｍ〜約８０．０μｍの平均粒子長さを有していてもよい、番号付きパラグラフ１〜７のいずれか１つに記載の使用または方法。
【００５５】
９．鉱物充填剤が、有機結合剤、例えば、ステアリン酸もしくはその塩、パラフィン、グリセロールモノステアレート、ポリエチレングリコール、エチレン酢酸ビニル、酸性基を有する脂肪酸エステルコポリマーのブレンド、ポリオキシエチレンステアレート、プロピレングリコールモノステアレート、アルキルもしくはエステル変性シロキサン、アルカンスルホネート、またはその混合物から選択される有機結合剤を含む、番号付きパラグラフ１〜８のいずれか１つに記載の使用または方法。
１０．鉱物充填剤が、鉱物充填剤中の非水性成分の合計質量を基準にして、約０．１質量％〜約５．０質量％の有機結合剤を含む、番号付きパラグラフ９に記載の使用または方法。
１１．鉱物充填剤が、圧縮した造粒鉱物充填剤、例えば、レンガ状、ブリケット、ペレット、プレス成形品、成形品、プリフォーム、噴霧乾燥粉末、錠剤、集合体、ロッド、顆粒もしくは凝集体の形態、またはそれらの任意の混合物である鉱物充填剤である、番号付きパラグラフ１〜１０のいずれか１つに記載の使用または方法。
【００５６】
１２．圧縮した造粒鉱物充填剤が、ＩＳＯ  ７８７／１１による、約０．４ｇ／ｃｍ3〜約１．４ｇ／ｃｍ3のタップ密度を有する、番号付きパラグラフ１１に記載の使用または方法。
１３．鉱物充填剤が、実質的に乾燥しており、例えば、鉱物充填剤の合計質量を基準にして、１．０質量％以下の水を含む、番号付きパラグラフ１〜１２のいずれか１つに記載の使用または方法。
１４．ポリマー組成物が、ポリオレフィン、例えば、ポリプロピレン、熱可塑性ポリオレフィンまたはポリエチレン；ポリカーボネートアロイ；ポリアミドのうちの１種以上を含む、番号付きパラグラフ１〜１３のいずれか１つに記載の使用または方法。
１５．ポリマー組成物、またはポリマー組成物から形成される物品の引掻抵抗性を約３．１以下の値のΔＬ＊に改善することを含む、および／またはポリマー組成物、またはポリマー組成物から形成される物品の熱膨張係数異方性を約１０ｘ１０-6Ｃ-1以下の値に低減することを含む、番号付きパラグラフ１〜１４のいずれか１つに記載の使用または方法。
【００５７】
１６．ポリマー組成物用の鉱物充填剤であって、鉱物充填剤中の非水性成分の合計質量を基準にして：約２５．０質量％〜約７５．０質量％、例えば、約４０．０質量％〜約６０．０質量％のタルク；約２５．０質量％〜約７５．０質量％、例えば、約４０．０質量％〜約６０．０質量％のウォラストナイト；および約０．１質量％〜約１０．０質量％、例えば、約０．１質量％〜約５．０質量％、または約０．１質量％〜約１．０質量％、または約０．１質量％〜約０．９質量％、または約０．３質量％〜約０．７質量％の有機結合剤を含む鉱物充填剤。
１７．有機結合剤がグリセロールモノステアレートである、番号付きパラグラフ１６に記載の鉱物充填剤。
１８．番号付きパラグラフ１６または番号付きパラグラフ１７に記載の鉱物充填剤を含むポリマー組成物であって、例えば、ポリオレフィン、例えば、ポリプロピレン、熱可塑性ポリオレフィン、またはポリエチレン；ポリプロピレンコポリマー；ポリカーボネートアロイ；ポリアミドのうちの１種以上を含むポリマー組成物。
１９．ポリマー組成物、またはポリマー組成物から形成される物品が、約３．１以下の引掻抵抗性値、ΔＬ＊および／または約１０ｘ１０-6Ｃ-1以下の熱膨張係数異方性を有する、番号付きパラグラフ１８に記載のポリマー組成物。
２０．ポリマー組成物を含む、例えばポリマー組成物から形成された、製品、例えば自動車または電子用の構成要素であって、前記ポリマー組成物が、タルクおよびウォラストナイトを含む鉱物充填剤を含む、製品。
【００５８】
２１．ポリマー組成物へのウォラストナイト含有鉱物充填剤の添加時にポリマー組成物中へのウォラストナイトの組み入れを改善するための、ウォラストナイト含有鉱物充填剤中でのタルクの使用。
２２．ポリマー組成物へのウォラストナイト含有鉱物充填剤の添加時にポリマー組成物中へのウォラストナイトの組み入れを改善する方法であって、ウォラストナイト含有鉱物充填剤にタルクを添加することを含む方法。
２３．ポリマー組成物へのウォラストナイト含有鉱物充填剤の添加が、ウォラストナイト含有鉱物充填剤とのポリマー組成物の押出しを含む、番号付きパラグラフ２１に記載の使用または番号付きパラグラフ２２に記載の方法。
２４．ウォラストナイト含有鉱物ブレンドの圧密性を改善するための、ウォラストナイト含有鉱物ブレンド中でのタルクの使用。
２５．ウォラストナイト含有鉱物ブレンドの圧密性を改善する方法であって、ウォラストナイト含有鉱物ブレンドにタルクを添加することを含む方法。
【実施例】
【００５９】
異なる比の粉末ウォラストナイトおよび粉末タルクを組み合わせることによって、幾つかの異なる圧縮および造粒したブレンド鉱物充填剤を調製した。ウォラストナイトは７．０μｍのｄ50（レーザーによって測定）を有し、タルクは１．０μｍのｄ50（セディグラフによって測定）を有していた。
０．０質量％から２．０質量％（鉱物の量に加えて）の間の、グリセロールモノステアレート（ＧＭＳ）またはアルカンスルホン酸ナトリウム（Ｈ）から選択される有機結合剤と予備混合した４０質量％（鉱物の量に加えて）までの熱水と粉末鉱物を撹拌槽中で混合した。適切なグリセロールモノステアレートの一例はＣｒｏｄａ  Ｉｎｔｅｒｎａｔｉｏｎａｌ  Ｐｌｃから入手可能なＡｔｍｅｒ（商標）１０１３である。適切なアルカンスルホン酸ナトリウムの一例は、Ｃｌａｒｉａｎｔ  Ｉｎｔｅｒｎａｔｉｏｎａｌ  Ｌｔｄ．から入手可能なＨｏｓｔａｓｔａｔ（登録商標）ＨＳ  １ＦＦである。結果として得られた混合物をＫａｈｌプレス中で造粒した。オーブン中で造粒混合物をペレット化し乾燥した。
３つの比較用鉱物充填剤：圧密化していない形の、粉末ウォラストナイト単品を含むもの；圧密化していない形の、粉末タルク単品を含むもの；および圧密化した形の、粉末タルク単品を含むものを調製した。最初の比較用鉱物充填剤は圧密化しなかった。タルクの比較用鉱物充填剤はいずれも４０質量％の水で造粒し、ペレット化し乾燥した。
【００６０】
２０質量％の装填量でポリプロピレンコポリマーを、ブレンド鉱物充填剤および比較の鉱物充填剤とそれぞれ別々に押出すことによって、幾つかの異なるポリマー組成物をニ軸押出機で調製した。押出したポリマー組成物は材料試験のためのＩＳＯ試料に射出成型した。
以下の材料試験結果を鉱物ブレンド中に存在するタルクとウォラストナイトの比（例えば、５０／５０または３３／６６のタルクとウォラストナイト）；存在する有機結合剤（例えば、グリセロールモノステアレート（ＧＭＳ）またはＨｏｓｔａｓｔａｔ（登録商標）有機結合剤（Ｈ））の質量％；および造粒、ペレット化および乾燥の前に鉱物ブレンドに添加した水の質量％に従って表示する。
図１は、幾つかの異なるポリマー組成物から形成した標準小板について１０Ｎの荷重でＧＭＷ  １４６８８法Ａに従ってＥｒｉｃｈｓｅｎ引掻試験によって求めた引掻抵抗性、ΔＬ＊を示す。タルクおよびウォラストナイトの両方を含む鉱物ブレンドを組み入れたポリマー組成物のΔＬ＊の値は、タルク単品およびウォラストナイト単品の比較組成物のΔＬ＊より低いことがわかった。ΔＬ＊のより低い値は改善された引掻抵抗性と一致する（すなわち引掻視認性が低減された）。
【００６１】
図２は、２つの比較ポリマー組成物、およびタルクとウォラストナイトのブレンドを組み入れた３つのポリマー組成物から形成されたざらざらした小板について１０Ｎの荷重でＧＭＷ  １４６８８法Ａに従ってＥｒｉｃｈｓｅｎ引掻試験によって求めた引掻抵抗性、ΔＬ＊を示す。タルクおよびウォラストナイトの両方を含む鉱物ブレンドを組み入れたポリマー組成物のΔＬ＊は、タルク単品を組み入れたポリマー組成物のΔＬ＊の値よりかなり低く、ウォラストナイト単品を組み入れたポリマー組成物について測定した値により近いことがわかった。実際には、１：１質量比のタルクおよびウォラストナイトの両方を組み入れたポリマー組成物のΔＬ＊は、タルク単品およびウォラストナイト単品組成物のΔＬ＊の平均をとることによって予想されるより低いことがわかった。
【００６２】
図３は、幾つかの異なるポリマー組成物から形成した射出成型試料について、平行、垂直の方向に沿って測定した線熱膨張係数を示す。平行および垂直の方向は、試料の射出成形時の塑性流動方向に関連すると定義している。アニールした試料を２３℃から７０℃まで１．２℃／分の速度で加熱し、２つの歪みゲージを使用して、平行および垂直の軸に沿って試料の膨張を測定することによって熱膨張係数を測定した。線熱膨張係数の平行と垂直の値の間の差が、熱膨張係数異方性の指標である。熱膨張係数異方性は、一般に、タルクおよびウォラストナイトの両方を組み入れた組成物について比較充填剤単品を組み入れた組成物の熱膨張係数異方性より低いことがわかった。
【図１】
2021527151.tif 000008
【図２】
2021527151.tif 000009
【図３】
2021527151.tif 000010
【国際調査報告】
2021527151.tif 000011
2021527151.tif 000012